СПОСОБ ПОЛУЧЕНИЯ ПОРОШКА ЦИРКОНАТА ЛИТИЯ

2
3
2
Способ получения порошка цирконата лития, включающий получение смеси водных растворов нитратов циркония и лития, обезвоживание, а затем отжиг и измельчение полученного продукта, отличающийся тем, что предварительно в цирконий (IV) гидроксид карбонат состава Zr(ОН)СО·5,5HO вводят азотную кислоту в избытке 0,04-0,06 моля по сравнению со стехиометрией, обезвоживание проводят путем упаривания при температуре 140-150°С, сначала до достижения соотношения начального объема смеси к упаренному объему 2:1, затем в присутствии лимонной кислоты, которую вводят в смесь из расчета 3 моля/Zr(IV), а процесс отжига проводят в четыре стадии: сначала отжигают при температуре 280-300°С, затем отжигают при температуре 400-420°С, затем отжигают при температуре 600-620°С, после чего продукт перетирают и отжигают при температуре 760-780°С.